(57)【特許請求の範囲】
【請求項１】
主表面及び端面を有し、化学強化処理が施された円盤状の磁気ディスク用ガラス基板であって、
前記ガラス基板を構成するガラス材料は、ＳｉＯ２が５７質量％〜７５質量％であり、Ａｌ２Ｏ３が５質量％〜２０質量％（ただし、ＳｉＯ２とＡｌ２Ｏ３の合計量が７４質量％以上）であり、ＺｒＯ２，ＨｆＯ２，Ｎｂ２Ｏ５，Ｔａ２Ｏ５，Ｌａ２Ｏ３，Ｙ２Ｏ３及びＴｉＯ２が合計で０を超え６質量％以下であり、Ｌｉ２Ｏが１質量％を超え９質量％以下であり、Ｎａ２Ｏが５質量％〜１８質量％であり（ただし、質量比Ｌｉ２Ｏ／Ｎａ２Ｏが０．５以下）、Ｋ２Ｏが０〜６質量％であり、ＭｇＯが０〜４質量％であり、ＣａＯが０を超え５質量％以下であり（ただし、ＭｇＯとＣａＯの合計量は５質量％以下であり、かつＣａＯの含有量はＭｇＯの含有量よりも多い）、ＳｒＯ＋ＢａＯが０〜３質量％であり、
圧縮応力深さが１００〜１５０μｍであり、
前記主表面の最表部応力層押し込み長が４９．１μｍ以下であり、バビネ補正器法による応力プロファイルにおいて前記主表面と圧縮応力との間のなす角をθとしたときに、前記最表部応力層押し込み長が、｛１２・ｔ・ｌｎ（ｔａｎθ）＋（４９．１／ｔ）｝の値ｙ以下である磁気ディスク用ガラス基板。
ここで、前記最表部応力層押し込み長は、対稜角が１７２°３０’と１３０°の横断面が菱形であるダイヤモンド四角錐圧子を１００ｇの押圧力で前記主表面に押し込んだ際の圧痕における長い方の対角線の長さであり、前記ｔａｎθは、バビネ補正器法で求めた応力値及び応力深さから求められた値｛（Ｌ１＋Ｌ２）／（Ｐ１＋Ｐ２）｝であり、前記ｔは基板厚さである。
Ｐ１は圧縮応力値であり、Ｐ２は引張応力値であり、Ｌ１は圧縮応力深さであり、Ｌ２は引張応力深さである。
【請求項２】
前記ｙの値が｛１６・ｔ・ｌｎ（ｔａｎθ）＋（４９．１／ｔ）｝である請求項１記載の磁気ディスク用ガラス基板。
【請求項３】
前記磁気ディスク用ガラス基板を構成するガラスがＺｒを含むアルミノシリケートガラスである請求項１又は請求項２記載の磁気ディスク用ガラス基板。
【請求項４】
原子間力顕微鏡で測定した前記主表面の表面粗さＲａが０．３ｎｍ以下である請求項１から請求項３のいずれかに記載の磁気ディスク用ガラス基板。
【請求項５】
前記磁気ディスク用ガラス基板の円周方向に測定長０．８ｍｍで前記端面の表面粗さＲａが０．２μｍ以下である請求項１から請求項４のいずれかに記載の磁気ディスク用ガラス基板。
【請求項６】
ガラス基板に化学強化処理を施す工程を含む磁気ディスク用ガラス基板の製造方法であって、
前記ガラス基板を構成するガラス材料は、ＳｉＯ２が５７質量％〜７５質量％であり、Ａｌ２Ｏ３が５質量％〜２０質量％（ただし、ＳｉＯ２とＡｌ２Ｏ３の合計量が７４質量％以上）であり、ＺｒＯ２，ＨｆＯ２，Ｎｂ２Ｏ５，Ｔａ２Ｏ５，Ｌａ２Ｏ３，Ｙ２Ｏ３及びＴｉＯ２が合計で０を超え６質量％以下であり、Ｌｉ２Ｏが１質量％を超え９質量％以下であり、Ｎａ２Ｏが５質量％〜１８質量％であり（ただし、質量比Ｌｉ２Ｏ／Ｎａ２Ｏが０．５以下）、Ｋ２Ｏが０〜６質量％であり、ＭｇＯが０〜４質量％であり、ＣａＯが０を超え５質量％以下であり（ただし、ＭｇＯとＣａＯの合計量は５質量％以下であり、かつＣａＯの含有量はＭｇＯの含有量よりも多い）、ＳｒＯ＋ＢａＯが０〜３質量％であり、
前記化学強化処理は、圧縮応力深さが１００〜１５０μｍとなり、前記磁気ディスク用ガラス基板の主表面の最表部応力層押し込み長が４９．１μｍ以下であり、バビネ補正器法による応力プロファイルにおいて前記主表面と圧縮応力との間のなす角をθとしたときに、前記最表部応力層押し込み長が、｛１２・ｔ・ｌｎ（ｔａｎθ）＋（４９．１／ｔ）｝の値ｙ以下であるために十分な条件で行われる磁気ディスク用ガラス基板の製造方法。
ここで、前記最表部応力層押し込み長は、対稜角が１７２°３０’と１３０°の横断面が菱形であるダイヤモンド四角錐圧子を１００ｇの押圧力で前記主表面に押し込んだ際の圧痕における長い方の対角線の長さであり、前記ｔａｎθは、バビネ補正器法で求めた応力値及び応力深さから求められた値｛（Ｌ１＋Ｌ２）／（Ｐ１＋Ｐ２）｝であり、前記ｔは基板厚さである。
Ｐ１は圧縮応力値であり、Ｐ２は引張応力値であり、Ｌ１は圧縮応力深さであり、Ｌ２は引張応力深さである。
【請求項７】
前記ｙの値が｛１６・ｔ・ｌｎ（ｔａｎθ）＋（４９．１／ｔ）｝である請求項６記載の磁気ディスク用ガラス基板の製造方法。
【請求項８】
前記磁気ディスク用ガラス基板を構成するガラスがＺｒを含むアルミノシリケートガラスである請求項６又は請求項７記載の磁気ディスク用ガラス基板の製造方法。
【請求項９】
請求項１から請求項５のいずれかに記載の磁気ディスク用ガラス基板と、前記磁気ディスク用ガラス基板の主表面上に、直接又は他の層を介して設けられた磁性層と、を具備する磁気ディスク。
【発明の詳細な説明】
【技術分野】
【０００１】
本発明は、ハードディスクドライブ装置に搭載される磁気ディスク用のガラス基板及びその製造方法に関する。
【背景技術】
【０００２】
ハードディスクドライブ装置（ＨＤＤ装置）に搭載される磁気記録媒体として磁気ディスクがある。磁気ディスクは、アルミニウム−マグネシウム合金などで構成された金属基板上にＮｉＰ膜を被着したり、ガラス基板やセラミックス基板上に磁性層や保護層を積層したりして作製される。従来では、磁気ディスク用の基板としてアルミニウム合金基板が広く用いられていたが、近年の磁気ディスクの小型化、薄板化、高密度記録化に伴って、アルミニウム合金基板に比べて表面の平坦度や薄板での強度に優れたガラス基板が用いられるようになってきている（特許文献１）。
【０００３】
近年、ＨＤＤ装置に搭載される磁気ディスクにおいては、今後、記録容量がさらに拡大し、ＨＤＤ装置において情報の記録速度及び読出速度をより一層速くすることが求められる。そして、これらの要求を満たすためには、磁気ディスクをより高速に回転させることが求められる。
【０００４】
ところが、ＨＤＤ装置において磁気ディスクを高速に回転させると、磁気ディスクには強い負荷がかかることになるので、磁気ディスクには、高い強度（耐衝撃性）が求められる。また、近年では、ＨＤＤ装置は、例えば、ノートパソコン、携帯電話、携帯型音楽プレーヤなどの携帯機器に用いられるようになっているため、磁気ディスクには、携帯機器を落とした場合でも、壊れないような耐衝撃性が求められている。このように、現状に求められる耐衝撃性よりもさらに高い耐衝撃性を満足する磁気ディスク（磁気ディスク用基板）が求められている。
【特許文献１】特開平９−２７１５０号公報
【発明の開示】
【発明が解決しようとする課題】
【０００５】
本発明はかかる点に鑑みてなされたものであり、現状に求められる耐衝撃性よりもさらに高い耐衝撃性を満足する磁気ディスク用ガラス基板及びその製造方法を提供することを目的とする。
【課題を解決するための手段】
【０００６】
本発明の磁気ディスク用ガラス基板は、主表面及び端面を有し、化学強化処理が施された円盤状の磁気ディスク用ガラス基板であって、前記ガラス基板を構成するガラス材料は、ＳｉＯ２が５７質量％〜７５質量％であり、Ａｌ２Ｏ３が５質量％〜２０質量％（ただし、ＳｉＯ２とＡｌ２Ｏ３の合計量が７４質量％以上）であり、ＺｒＯ２，ＨｆＯ２，Ｎｂ２Ｏ５，Ｔａ２Ｏ５，Ｌａ２Ｏ３，Ｙ２Ｏ３及びＴｉＯ２が合計で０を超え６質量％以下であり、Ｌｉ２Ｏが１質量％を超え９質量％以下であり、Ｎａ２Ｏが５質量％〜１８質量％であり（ただし、質量比Ｌｉ２Ｏ／Ｎａ２Ｏが０．５以下）、Ｋ２Ｏが０〜６質量％であり、ＭｇＯが０〜４質量％であり、ＣａＯが０を超え５質量％以下であり（ただし、ＭｇＯとＣａＯの合計量は５質量％以下であり、かつＣａＯの含有量はＭｇＯの含有量よりも多い）、ＳｒＯ＋ＢａＯが０〜３質量％であり、圧縮応力深さが１００〜１５０μｍであり、前記主表面の最表部応力層押し込み長が４９．１μｍ以下であり、バビネ補正器法による応力プロファイルにおいて前記主表面と圧縮応力との間のなす角をθとしたときに、前記最表部応力層押し込み長が、｛１２・ｔ・ｌｎ（ｔａｎθ）＋（４９．１／ｔ）｝の値ｙ以下であることを特徴とする。
ここで、前記最表部応力層押し込み長は、対稜角が１７２°３０’と１３０°の横断面が菱形であるダイヤモンド四角錐圧子を１００ｇの押圧力で前記主表面に押し込んだ際の圧痕における長い方の対角線の長さであり、前記ｔａｎθは、バビネ補正器法で求めた応力値及び応力深さから求められた値｛（Ｌ１＋Ｌ２）／（Ｐ１＋Ｐ２）｝であり、前記ｔは基板厚さである。
Ｐ１は圧縮応力値であり、Ｐ２は引張応力値であり、Ｌ１は圧縮応力深さであり、Ｌ２は引張応力深さである。
【０００７】
この構成によれば、表層部（基板表面から約１．５μｍ程度の深さ）における圧縮応力が高く、基板内部の深さ方向における応力値（圧縮応力、引張応力）の変化率が小さいので、現状に求められる耐衝撃性よりもさらに高い耐衝撃性（例えば、１０００分の１秒で加速度１５００Ｇ〜２０００Ｇに耐える）を満足することができる。
【０００８】
本発明の磁気ディスク用ガラス基板においては、前記ｙの値が｛１６・ｔ・ｌｎ（ｔａｎθ）＋（４９．１／ｔ）｝であることが好ましい。
【０００９】
本発明の磁気ディスク用ガラス基板においては、前記磁気ディスク用ガラス基板を構成するガラスがＺｒを含むアルミノシリケートガラスであることが好ましい。
【００１０】
本発明の磁気ディスク用ガラス基板においては、原子間力顕微鏡で測定した前記主表面の表面粗さＲａが０．３ｎｍ以下であることが好ましい。
【００１１】
本発明の磁気ディスク用ガラス基板においては、前記磁気ディスク用ガラス基板の円周方向に測定長０．８ｍｍで前記端面の表面粗さＲａが０．２μｍ以下であることが好ましい。
【００１２】
本発明の磁気ディスク用ガラス基板においては、圧縮応力深さが５０μｍ以上であることが好ましい。
【００１３】
本発明の磁気ディスク用ガラス基板の製造方法は、ガラス基板に化学強化処理を施す工程を含む磁気ディスク用ガラス基板の製造方法であって、前記ガラス基板を構成するガラス材料は、ＳｉＯ２が５７質量％〜７５質量％であり、Ａｌ２Ｏ３が５質量％〜２０質量％（ただし、ＳｉＯ２とＡｌ２Ｏ３の合計量が７４質量％以上）であり、ＺｒＯ２，ＨｆＯ２，Ｎｂ２Ｏ５，Ｔａ２Ｏ５，Ｌａ２Ｏ３，Ｙ２Ｏ３及びＴｉＯ２が合計で０を超え６質量％以下であり、Ｌｉ２Ｏが１質量％を超え９質量％以下であり、Ｎａ２Ｏが５質量％〜１８質量％であり（ただし、質量比Ｌｉ２Ｏ／Ｎａ２Ｏが０．５以下）、Ｋ２Ｏが０〜６質量％であり、ＭｇＯが０〜４質量％であり、ＣａＯが０を超え５質量％以下であり（ただし、ＭｇＯとＣａＯの合計量は５質量％以下であり、かつＣａＯの含有量はＭｇＯの含有量よりも多い）、ＳｒＯ＋ＢａＯが０〜３質量％であり、前記化学強化処理は、圧縮応力深さが１００〜１５０μｍとなり、前記磁気ディスク用ガラス基板の主表面の最表部応力層押し込み長が４９．１μｍ以下であり、バビネ補正器法による応力プロファイルにおいて前記主表面と圧縮応力との間のなす角をθとしたときに、前記最表部応力層押し込み長が、｛１２・ｔ・ｌｎ（ｔａｎθ）＋（４９．１／ｔ）｝の値ｙ以下であるために十分な条件で行われることを特徴とする。
ここで、前記最表部応力層押し込み長は、対稜角が１７２°３０’と１３０°の横断面が菱形であるダイヤモンド四角錐圧子を１００ｇの押圧力で前記主表面に押し込んだ際の圧痕における長い方の対角線の長さであり、前記ｔａｎθは、バビネ補正器法で求めた応力値及び応力深さから求められた値｛（Ｌ１＋Ｌ２）／（Ｐ１＋Ｐ２）｝であり、前記ｔは基板厚さである。
Ｐ１は圧縮応力値であり、Ｐ２は引張応力値であり、Ｌ１は圧縮応力深さであり、Ｌ２は引張応力深さである。
【００１４】
この方法によれば、表層部（基板表面から約１．５μｍ程度の深さ）における圧縮応力が高く、基板内部の深さ方向における応力値（圧縮応力、引張応力）の変化率が小さいので、現状に求められる耐衝撃性よりもさらに高い耐衝撃性（例えば、１０００分の１秒で加速度１５００Ｇ〜２０００Ｇに耐える）を満足する磁気ディスク用ガラス基板を得ることができる。
【００１５】
本発明の磁気ディスク用ガラス基板の製造方法においては、前記ｙの値が｛１６・ｔ・ｌｎ（ｔａｎθ）＋（４９．１／ｔ）｝であることが好ましい。
【００１６】
本発明の磁気ディスク用ガラス基板の製造方法においては、前記磁気ディスク用ガラス基板を構成するガラスがＺｒを含むアルミノシリケートガラスであることが好ましい。
【００１７】
本発明の磁気ディスクは、上記磁気ディスク用ガラス基板と、前記磁気ディスク用ガラス基板の主表面上に、直接又は他の層を介して設けられた磁性層と、を具備することを特徴とする。
【発明を実施するための最良の形態】
【００１８】
以下、本発明の実施の形態について添付図面を参照して詳細に説明する。
（実施の形態１）
本発明に係る磁気ディスク用ガラス基板は、例えば、ハードディスクドライブ（ＨＤＤ）などに搭載される磁気ディスク用のガラス基板である。この磁気ディスクは、例えば、垂直磁気記録方式によって高密度の情報信号記録及び再生を行うことができる記録媒体である。また、この磁気ディスク用ガラス基板は、主に１．８インチ型磁気ディスクや、２．５インチ型磁気ディスクに用いられる。
【００１９】
本発明に係る磁気ディスク用ガラス基板は、前記主表面の最表部応力層押し込み長が４９．１μｍ以下であり、バビネ補正器法による応力プロファイルにおいて前記主表面と圧縮応力との間のなす角をθとしたときに、前記最表部応力層押し込み長が、｛１２・ｔ・ｌｎ（ｔａｎθ）＋（４９．１／ｔ）｝の値ｙ以下であるので、現状に求められる耐衝撃性よりもさらに高い耐衝撃性を満足することができる。なお、前記最表部応力層押し込み長は、対稜角が１７２°３０’と１３０°の横断面が菱形であるダイヤモンド四角錐圧子を１００ｇの押圧力で前記主表面に押し込んだ際の圧痕における長い方の対角線の長さであり、前記ｔａｎθは、バビネ補正器法で求めた応力値及び応力深さから求められた値｛（Ｌ１＋Ｌ２）／（Ｐ１＋Ｐ２）｝であり、前記ｔは基板厚さである。
Ｐ１は圧縮応力値であり、Ｐ２は引張応力値であり、Ｌ１は圧縮応力深さであり、Ｌ２は引張応力深さである。
【００２０】
化学強化を施したガラス基板においては、ガラス基板を構成するガラスに含まれている原子のイオンをその原子よりも大きい原子半径を持つ原子のイオンと交換することにより、表層に圧縮応力層が形成されている。このように化学強化処理を施されたガラス基板における応力プロファイルを図１に示す。図１は、厚さｔのガラス基板における応力プロファイルを示す図である。図１においては、中央のＸ線よりも右側が圧縮応力の領域であり、Ｘ線よりも左側が引張応力の領域である。すなわち、図１におけるＰ１は圧縮応力値を示し、Ｐ２は引張応力値を示す。また、図１におけるＬ１は圧縮応力深さを示し、Ｌ２は引張応力深さを示す。圧縮応力の領域において、圧縮応力値Ｐ１が大きいほど強化の程度が高い。また、引張応力の領域において、基板表面から応力プロファイルまでの距離（深さ）は、基板表面から応力プロファイルまでクラックが到達すると割れが生じる距離であり、この深さが大きいとガラスが割れにくい。
【００２１】
耐衝撃性の観点（割れにくさ）からは、圧縮応力の領域から引張応力の領域にかけての応力プロファイルの傾き（主表面と圧縮応力との間のなす角）をθとしたときにｔａｎθが大きい、すなわち基板表面から応力プロファイルまでの距離（深さ）が大きいことが好ましい。これは、ｔａｎθが大きいと、主表面から内部への応力変化量が緩やかになり、短い時間（１０００分の２秒以下）の衝撃に対して伸びようとするクラックを有効に抑えることができるからである。一方、応力プロファイルにおいてｔａｎθを大きくすると、必然的に圧縮応力値Ｐ１が小さくなる。このような状況において、本発明者らは、基板表面のミクロな表層部分に着目し、応力プロファイルにおけるｔａｎθを大きし、圧縮応力値Ｐ１が小さい場合であっても、基板表層部分の硬度を高くすることにより耐衝撃性を向上させることができることを見出し本発明をするに至った。
【００２２】
基板表層の硬度については、対稜角が１７２°３０’と１３０°の横断面が菱形であるダイヤモンド四角錐圧子を１００ｇの押圧力でガラス基板の主表面に押し込んだ際の圧痕における長い方の対角線の長さ（最表部応力層押し込み長）で評価する。このような評価方法によれば、基板表面における厚さ１μｍ〜２μｍ程度の薄い表層での硬度を間接的に表現することができる。なお、基板表面の表層の硬度の評価方法については、これに限定されず、基板表面における厚さ１μｍ〜２μｍ程度の薄い表層での硬度を間接的に表現できる方法を用いることができる。本発明においては、上記評価方法における圧痕の長い方の対角線の長さが４９．１以下とする。
【００２３】
また、バビネ補正器法による応力プロファイルにおいて前記主表面と圧縮応力との間のなす角をθとしたときに、最表部応力層押し込み長を、｛１２・ｔ・ｌｎ（ｔａｎθ）＋（４９．１／ｔ）｝の値ｙ以下にする。ｔａｎθは、バビネ補正器法で求めた応力値及び応力深さから求められた値｛（Ｌ１＋Ｌ２）／（Ｐ１＋Ｐ２）｝であり、ｔは基板厚さである。
このとき、Ｐ１は圧縮応力値であり、Ｐ２は引張応力値であり、Ｌ１は圧縮応力深さであり、Ｌ２は引張応力深さである。このｙ＝｛１２・ｔ・ｌｎ（ｔａｎθ）＋（４９．１／ｔ）｝なる特性曲線は、図２に示す特性曲線Ａである。したがって、本発明に係るガラス基板は、この特性曲線において最表部応力層押し込み長４９．１以下の領域の特性を有する。より好ましくは、図２に示す特性曲線Ｂであるｙ＝｛１６・ｔ・ｌｎ（ｔａｎθ）＋（４９．１／ｔ）｝の領域の特性を有する。上述したように、割れにくさの観点からは、ｔａｎθが大きいことが好ましいので、本発明に係るガラス基板は、図２において、最表部応力層押し込み長が４９．１μｍ以下であり、特性曲線Ａよりも右側（ｔａｎθが大きい側）、好ましくは特性曲線Ｂよりも右側（ｔａｎθが大きい側）の領域（図２における右下の領域）の特性を有することが好ましい。
【００２４】
図１に示すような応力プロファイルは、バビネ補正器法により得ることができる。なお、バビネ補正器とは、等しい角度を持った二つの相対した水晶楔（クサビ）を含む器具であり、一方の楔はマイクロメーターのネジによってその長さの方向に移動されるようになっている。これら二つの楔は、光学軸方向が互いに垂直となされ、かつ、移動可能な一方の楔の光学軸方向は、移動可能方向に沿っている。この器具は、結晶の位相差の遅れ（リターデーション）や複屈折の度合い、あるいは、内部応力のあるガラスの検査などに広く使用されている。
【００２５】
ガラス基板の製造においては、（１）形状加工工程及び第１ラッピング工程、（２）端部形状工程（穴部を形成するコアリング工程、端部（外周端部及び内周端部）に面取り面を形成するチャンファリング工程（面取り面形成工程））、（３）端面研磨工程（外周端部及び内周端部）、（４）第２ラッピング工程、（５）主表面研磨工程（第１及び第２研磨工程）、（６）化学強化工程を備えている。なお、化学強化工程以外の工程については、通常行われる条件で行われる。
【００２６】
上述したような特性を持つガラス基板を得るためには、（６）化学強化工程において、ガラス組成及び化学強化条件を適切に設定する必要がある。すなわち、主表面の最表部応力層押し込み長が４９．１μｍ以下であり、バビネ補正器法による応力プロファイルにおいて前記主表面と圧縮応力との間のなす角をθとしたときに、前記最表部応力層押し込み長が、｛１２・ｔ・ｌｎ（ｔａｎθ）＋（４９．１／ｔ）｝の値ｙ以下となるように、ガラス組成及び化学強化条件を適切に設定する。
【００２７】
ガラス基板を構成するガラス材料としては、アルミノシリケートガラスを挙げることができる。アルミノシリケートガラスは、優れた平滑鏡面を実現することができるとともに、化学強化を行うことによって、破壊強度を高めることができる。特に、アルミノシリケートガラスにＺｒが含まれていることが好ましい。このようにアルミノシリケートガラスにＺｒが含まれていることにより、基板の剛性率（＝ヤング率/比重）を上げることができる。
【００２８】
具体的には、アルミノシリケートガラスとしては、ＳｉＯ２が５７質量％〜７５質量％であり、Ａｌ２Ｏ３が５質量％〜２０質量％（ただし、ＳｉＯ２とＡｌ２Ｏ３の合計量が７４質量％以上）であり、ＺｒＯ２，ＨｆＯ２，Ｎｂ２Ｏ５，Ｔａ２Ｏ５，Ｌａ２Ｏ３，Ｙ２Ｏ３及びＴｉＯ２が合計で０を超え６質量％以下であり、Ｌｉ２Ｏが１質量％を超え９質量％以下であり、Ｎａ２Ｏが５質量％〜１８質量％であり（ただし、質量比Ｌｉ２Ｏ／Ｎａ２Ｏが０．５以下）、Ｋ２Ｏが０〜６質量％であり、ＭｇＯが０〜４質量％であり、ＣａＯが０を超え５質量％以下であり（ただし、ＭｇＯとＣａＯの合計量は５質量％以下であり、かつＣａＯの含有量はＭｇＯの含有量よりも多い）、ＳｒＯ＋ＢａＯが０〜３質量％であるものを好ましく用いることができる。
【００２９】
ＳｉＯ２は、ガラス骨格を形成する主成分であって、ガラス安定性、化学的耐久性、特に耐酸性を向上させ、基板の熱拡散を低下させ、輻射による基板の加熱効率を高める働きをする成分である。その含有量が５７％未満では耐失透性が低下し、安定に製造可能なガラスが得られにくい上、粘性が低下して成形が困難となり、一方７５％を超えるとガラスの熔解が困難となる。耐失透性、粘性、成形性などの面から、より好ましいＳｉＯ２の含有量は６３質量％〜７０質量％の範囲であり、さらに好ましい含有量は６３質量％〜６８質量％の範囲である。
【００３０】
Ａｌ２Ｏ３は、化学的耐久性を向上させるとともに、イオン交換を促進させる成分であって、その含有量が５質量％未満では上記効果が充分に発揮されず、２０質量％を超えるとガラスの熔解性及び耐失透性が低下し易い。化学的耐久性、イオン交換性、ガラスの熔解性、耐失透性のバランスなどの面から、より好ましいＡｌ２Ｏ３の含有量は１１質量％〜２０質量％の範囲であり、さらに好ましい含有量は１３質量％〜１８質量％の範囲である。
【００３１】
ＳｉＯ２とＡｌ２Ｏ３は相互に置換可能であるが、ガラス安定性と化学的耐久性を良好に維持する上からＳｉＯ２とＡｌ２Ｏ３の合計含有量を７４質量％以上とするのがよい。前記合計量の好ましい範囲は７６質量％以上であり、より好ましい範囲は７８質量％以上であり、更に好ましい範囲は７９質量％を超える範囲であり、一層好ましくは８０質量％以上である。
【００３２】
Ｌｉ２Ｏ、Ｎａ２Ｏ、Ｋ２Ｏといったアルカリ金属酸化物は、ガラスの熔融性を高めるとともに、熱膨張係数を高めて情報記録媒体用基板、特に磁気記録媒体用基板に好適な熱膨張特性を付与する働きをする。
【００３３】
Ｌｉ２Ｏはイオン交換に供するアルカリイオンとして、最も好ましい成分であって、その含有量が１質量％以下では化学強化処理した場合に、厚い圧縮応力層と強度を有する化学強化ガラスが得られにくく、９質量％を超えると化学的耐久性及び耐失透性が低下し易い。化学強化ガラスの性能及び化学的耐久性、耐失透性などの面から、より好ましいＬｉ２Ｏの含有量は１．５質量％〜７質量％の範囲であり、さらに好ましくは２質量％〜５質量％の範囲である。
【００３４】
Ｎａ２Ｏは、上記Ｌｉ２Ｏと同様に化学強化ガラスを得るための成分であって、その含有量が５質量％未満では所望の性能を有する化学強化ガラスが得られにくく、１８％質量を超えると化学的耐久性が低下し易い。化学強化ガラスの性能及び化学的耐久性などの面から、好ましいＮａ２Ｏの含有量は７質量％〜１６質量％の範囲、さらに好ましい含有量は８質量％〜１５質量％の範囲である。また、アルカリ成分として、Ｋ２Ｏを用いてもよいが、このＫ２Ｏはイオン交換に関与しないため、その含有量％は０〜６質量％程度である。
【００３５】
ただし、Ｎａ２Ｏ量に対するＬｉ２Ｏ量の割合（Ｌｉ２Ｏ／Ｎａ２Ｏ）を、通常０．５以下、好ましくは０．４５以下、より好ましくは０．４以下、更に好ましくは０．３８以下とする。化学強化時のイオン交換に直接寄与するガラス成分はＬｉ２ＯとＮａ２Ｏであり、熔融塩中、イオン交換に寄与するあるアルカリイオンはＮａイオン及び／又はＫイオンである。化学強化処理する基板の枚数が増えるにつれて、熔融塩中のＬｉイオン濃度が増加するが、（Ｌｉ２Ｏ／Ｎａ２Ｏ）が０．５を超えるガラスを多量に処理すると、熔融塩中のＬｉイオン濃度の上昇が顕著になり、イオン交換に寄与するアルカリイオンとイオン交換に寄与しないアルカリイオンのバランスが処理開始時から大きく変化することになる。その結果、処理開始時に最適化した処理条件が、処理枚数が多くなるにつれて最適範囲からずれてしまう。このような問題を解消するためにＬｉ２Ｏ／Ｎａ２Ｏを上記範囲に設定することが好ましい。
【００３６】
ＭｇＯ，ＣａＯは、少量の添加によりガラスの熔解性を向上させる効果があるが、いずれも多く添加しすぎるとイオン交換が阻害され、得られる化学強化ガラスの圧縮応力層の厚さが小さくなるので好ましくない。したがって、ＭｇＯは０〜４質量％がより好ましく、ＣａＯは０％を超え５質量％以下がより好ましい。
【００３７】
また、ＭｇＯとＣａＯの合計量が５％を超えると化学的耐久性が低下しやすいので、ＭｇＯとＣａＯの合計量を、好ましくは５質量％以下、より好ましくは４．５質量％以下、さらに好ましくは４質量％以下とする。更に、耐失透性を良好にするために、ＣａＯの含有量をＭｇＯの含有量よりも多くするのがよい。化学的耐久性をより高める上からは、ＭｇＯ及びＣａＯをガラス成分として共存させることが好ましい。そして、ＣａＯ量に対するＭｇＯ量の割合（ＭｇＯ／ＣａＯ）を、好ましくは０．１〜０．９、より好ましくは０．３〜０．７とすることにより一層化学的耐久性を高めることができ、ガラス安定性を高めることもできる。
【００３８】
ＺｒＯ２，ＨｆＯ２，Ｎｂ２Ｏ５，Ｔａ２Ｏ５，Ｌａ２Ｏ３，Ｙ２Ｏ３及びＴｉＯ２は、化学的耐久性、特に耐アルカリ性を向上させ、剛性や靭性を高める成分である。そのため、ＺｒＯ２，ＨｆＯ２，Ｎｂ２Ｏ５，Ｔａ２Ｏ５，Ｌａ２Ｏ３，Ｙ２Ｏ３及びＴｉＯ２の合計含有量を０％超とすることが好ましい。しかし、上記合計含有量が６質量％を越えると、ガラス安定性が低下したり、熔融性が低下したり、比重が増大するため、ＺｒＯ２，ＨｆＯ２，Ｎｂ２Ｏ５，Ｔａ２Ｏ５，Ｌａ２Ｏ３，Ｙ２Ｏ３及びＴｉＯ２の合計含有量は０を超え６質量％以下とするのがよい。前記合計含有量の好ましい範囲は５．５質量％以下、より好ましい範囲は４質量％以下、更に好ましい範囲は３質量％以下である。前記含有量の好ましい下限は０．１質量％、より好ましい下限は０．２質量％、更に好ましい下限は０．５質量％、一層好ましい下限は１質量％、より一層好ましい下限は１．４質量％である。
【００３９】
ＺｒＯ２，ＨｆＯ２，Ｎｂ２Ｏ５，Ｔａ２Ｏ５，Ｌａ２Ｏ３，Ｙ２Ｏ３及びＴｉＯ２のうち、ＴｉＯ２を含むガラスは水に浸漬したときにガラス表面にガラスと水の反応生成物が付着することがあり、耐水性に関しては他の成分のほうが有利である。したがって、耐水性を維持する上からＴｉＯ２の含有量を０〜１質量％とすることが好ましく、０〜０．５質量％とすることがより好ましく、導入しないことが更に好ましい。
【００４０】
ＨｆＯ２，Ｎｂ２Ｏ５，Ｔａ２Ｏ５，Ｌａ２Ｏ３はガラスの比重を増大させ、基板の質量を増加させるから、基板を軽量化する上からＨｆＯ２，Ｎｂ２Ｏ５，Ｔａ２Ｏ５及びＬａ２Ｏ３の合計含有量を０〜３質量％の範囲にすることが好ましく、０〜２質量％の範囲にすることがより好ましく、０〜１質量％の範囲にすることが更に好ましく、導入しないことが一層好ましい。ＨｆＯ２，Ｎｂ２Ｏ５，Ｔａ２Ｏ５，Ｌａ２Ｏ３のそれぞれの好ましい含有量は０〜３質量％、より好ましい含有量は０〜２質量％、更に好ましく０〜１質量％、一層好ましくは導入しない。
【００４１】
ＺｒＯ２は、化学的耐久性、特に耐アルカリ性を向上させる働きが強く、剛性や靭性を高めるとともに、化学強化の効率を高める働きを有する。また、Ｙ２Ｏ３に比べて原料コストを安いため、ＺｒＯ２，ＨｆＯ２，Ｎｂ２Ｏ５，Ｔａ２Ｏ５，Ｌａ２Ｏ３，Ｙ２Ｏ３及びＴｉＯ２の合計含有量に対するＺｒＯ２の含有量の質量比を０．８〜１の範囲にすることが好ましく、０．９〜１の範囲にすることがより好ましく、０．９５〜１にすることが更に好ましく、１にすることが一層好ましい。
【００４２】
ＺｒＯ２は微量でも導入することにより、化学的耐久性、特に耐アルカリ性を向上させ、剛性や靭性を高めるとともに、化学強化の効率を高める働きを有する必須成分である。しかし、薄肉化された基板でＺｒＯ２を多く導入しすぎると化学強化の効率が高くなりすぎ、過剰な圧縮応力層が形成され、基板のうねりが生じやすくなる。したがって、ＺｒＯ２の含有量は０％を超え５．５質量％以下とするのが良い。ＺｒＯ２含有量の好ましい範囲は０．１質量％〜５．５質量％である。ＺｒＯ２含有量の好ましい下限は０．２質量％、より好ましい下限は０．５質量％、更に好ましい下限は１質量％、一層好ましい下限は１．４質量％であり、好ましい上限は５質量％、より好ましい上限は４質量％、更に好ましい上限は３質量％である。
【００４３】
基板の熱拡散を低減するだけでなく、赤外線を吸収する添加物をガラスに導入してガラスの赤外線吸収を高めることも有効である。このような赤外線吸収添加剤としては、Ｆｅ，Ｃｕ，Ｃｏ，Ｙｂ，Ｍｎ，Ｎｄ，Ｐｒ，Ｖ，Ｃｒ，Ｎｉ，Ｍｏ，Ｈｏ，Ｅｒ、水分を例示できる。Ｆｅ，Ｃｕ，Ｃｏ，Ｙｂ，Ｍｎ，Ｎｄ，Ｐｒ，Ｖ，Ｃｒ，Ｎｉ，Ｍｏ，Ｈｏ，Ｅｒはガラス中でイオンとして存在するが、これらイオンが還元されるとガラス中又は表面に析出し、基板表面の平滑性を損なうおそれがあるので、その含有量は合計で０〜１質量％に抑えることが肝要であり、０〜０．５質量％にすることが好ましく、０〜０．２質量％にすることがより好ましい。Ｆｅの導入量は、Ｆｅ２Ｏ３に換算して、１質量％以下にすることが好ましく、０．５質量％以下にすることがより好ましく、０．２質量％以下にすることが更に好ましく、０．１質量％以下とすることが一層好ましく、０．０５質量％以下とすることがより一層好ましい。好ましい下限量は０．０１質量％、より好ましい下限量は０．０３質量％である。特に好ましい範囲は０．０３質量％〜０．０２質量％である。上記添加剤を使用する場合、赤外線吸収が大きいＦｅを導入することが望ましい。いずれにしてもこれら添加剤は微量の導入で効果が得られるため、これら添加剤を不純物として含むガラス原料、例えばシリカ原料を使用しても良い。ただし、不純物であってもその量は一定であることが求められるから、原料の選定にあたっては前記の点に留意すべきである。なお、Ｆｅはガラスの熔融容器の一部や撹拌棒、ガラスを流すための管を構成する白金または白金合金と合金化して前記容器、撹拌棒、管にダメージを与えるので、これら器具を使用する場合は、Ｆｅの添加量を抑えることが好ましい。こうした場合、Ｆｅ２Ｏ３を導入しないことがより好ましい。Ｂ２Ｏ３は熔融性を向上させる働きをするが、揮発性があり、ガラス熔融時に耐火物を侵蝕することがあるので、その含有量は、例えば２質量％未満、好ましくは０〜１．５質量％、より好ましくは０〜１質量％、更に好ましくは０〜０．４質量％とし、導入しないことがより好ましい。
【００４４】
Ｓｂ２Ｏ３，Ａｓ２Ｏ３，ＳｎＯ２，ＣｅＯ２の清澄剤として導入してもよい。ただし、Ａｓ２Ｏ３は環境への負荷がかかることから、特にフロート法を経て基板を製造する場合には使用しないことが望ましい。
【００４５】
本発明において用いる、このようなガラス組成を有する化学強化用ガラスは、比重が通常２．３〜２．８程度、好ましくは２．４〜２．６であり、ガラス転移温度が通常４５０℃〜６００℃、好ましくは４８０℃〜５２０℃である。
【００４６】
本発明において使用するガラス基板を構成するガラス材料は、前述したものに限定されず、例えば、ソーダライムガラス、ソーダアルミノケイ酸ガラス、アルミノボロシリケートガラス、ボロシリケートガラス、石英ガラス、チェーンシリケートガラス、または、結晶化ガラスなどのガラスセラミックなどを挙げることができる。
【００４７】
化学強化に用いる化学強化液としては、ガラスを構成する材料にもよるが、融点や価格などを考慮して、硝酸カリウムや硝酸ナトリウムなどを用いることが好ましい。また、化学強化温度としては、化学強化液の融点やガラスのガラス転移点などを考慮して、３００℃〜４５０℃であることが好ましい。また、化学強化時間は、量産性を考慮して、１時間〜４時間であることが好ましい。なお、化学強化条件は、使用するガラス材料により適宜決定することができる。
【００４８】
このような化学強化を施すことにより、表層部（基板表面から約１．５μｍ程度の深さ）における圧縮応力を高くし、基板内部の深さ方向における応力値（圧縮応力、引張応力）の変化率を小さくすることができる。これにより、主表面の最表部応力層押し込み長が４９．１μｍ以下であり、バビネ補正器法による応力プロファイルにおいて前記主表面と圧縮応力との間のなす角をθとしたときに、前記最表部応力層押し込み長が、｛１２・ｔ・ｌｎ（ｔａｎθ）＋（４９．１／ｔ）｝の値ｙ以下となる特性を持つガラス基板を得ることができる。この場合において、圧縮応力深さは５０μｍ以上であることが好ましい。なお、第１段階としてガラスに含まれるＬｉ＋をＮａ＋でイオン交換した後に、第２段階としてＮａ＋をＫ＋でイオン交換する２段階イオン交換による化学強化を行うことにより、効率良く前記特性を有するガラス基板を得ることができる。
【００４９】
本発明に係る磁気ディスク用ガラス基板は、原子間力顕微鏡（ＡＦＭ）で測定した主表面の表面粗さＲａが０．３ｎｍ以下であることが好ましい。また、本発明に係る磁気ディスク用ガラス基板は、そのガラス基板の円周方向に測定長０．８ｍｍで端面の表面粗さＲａが０．２μｍ以下であることが好ましい。これにより、さらに耐衝撃性を高めることができる。
【００５０】
上記のように得られたガラス基板上に直接又は他の層を介して磁性層を設けることにより、磁気ディスクを作製することができる。ここで、磁性層としては、高い異方性磁場（Ｈｋ）を備えるＣｏ−Ｐｔ系合金磁性層を用いることが好ましい。また、磁気ディスク用ガラス基板と磁性層との間には、磁性層の結晶配向性やグレインの均一化、微細化を図る観点から、適宜下地層を形成するようにしても良い。また、磁性層上には、磁性層を保護するための保護層を設けることが好ましい。さらに、保護層上には、磁気ヘッドからの衝撃を緩和するための潤滑層を形成することが好ましい。
【００５１】
このように、本発明に係る磁気ディスク用ガラス基板は、表層部（基板表面から約１．５μｍ程度の深さ）における圧縮応力が高く、基板内部の深さ方向における応力値（圧縮応力、引張応力）の変化率が小さいので、現状に求められる耐衝撃性よりもさらに高い耐衝撃性（例えば、１０００分の１秒で加速度１５００Ｇ〜２０００Ｇに耐える）を満足することができる。
【００５２】
次に、本発明の効果を明確にするために行った参考例について説明する。
（参考例）
まず、溶融させたアルミノシリケートガラスを上型、下型、胴型を用いたダイレクトプレスによりディスク形状に成型し、アモルファスの板状ガラスを得た。次に、この板状ガラスの両主表面をラッピング加工し、ディスク状のガラス母材とした。次いで、ダイヤモンドカッタを用いてガラス母材の中心部に穴部を形成し、円盤状のガラス基板とした（コアリング）。なお、アルミノシリケートガラスには、ＳｉＯ２：７０重量％、Ａｌ２Ｏ３：１０重量％、Ｌｉ２Ｏ：５重量％、Ｎａ２Ｏ：７重量％、ＺｒＯ２：８重量％を主成分とするものを用いた。
【００５３】
次いで、ガラス基板の端面について、ブラシ研磨方法により、鏡面研磨を行った。このとき、研磨砥粒としては、酸化セリウム砥粒を含むスラリー（遊離砥粒）を用いた。また、内周端部については、磁気研磨法により鏡面研磨を行った。そして、鏡面研磨工程を終えたガラス基板を水洗浄した。これにより、ガラス基板の直径は６５ｍｍとなり、２．５インチ型磁気ディスクに用いる基板とすることができた。
【００５４】
次いで、得られたガラス基板の両主表面について、上記ラッピングと同様にしてラッピング加工を行った。次いで、主表面研磨工程として、まず第１研磨工程を施した。研磨剤としては、酸化セリウム砥粒を用いた。そして、この第１研磨工程を終えたガラス基板を、中性洗剤、純水（１）、純水（２）、ＩＰＡ（イソプロピルアルコール）、ＩＰＡ（蒸気乾燥）の各洗浄槽に順次浸漬して、洗浄した。
【００５５】
次いで、ガラス基板の両主表面について、主表面を鏡面状に仕上げる第２研磨工程を施した。研磨剤としては、第１研磨工程で用いた酸化セリウム砥粒よりも微細な酸化セリウム砥粒を用いた。そして、この第２研磨工程を終えたガラス基板を、中性洗剤（１）、中性洗剤（２）、純水（１）、純水（２）、ＩＰＡ（イソプロピルアルコール）、ＩＰＡ（蒸気乾燥）の各洗浄槽に順次浸漬して、洗浄した。なお、各洗浄槽には、超音波を印加した。
【００５６】
次いで、上述したラッピング工程及び研磨工程を終えたガラス基板に、化学強化を施した。化学強化は、硝酸カリウム：硝酸ナトリウムが重量比で８：２でなる化学強化溶液を用意し、この化学強化溶液を４００°Ｃに加熱し、その中に洗浄済みのガラス基板を約４時間浸漬することによって行った。このように、化学強化溶液に浸漬処理することによって、ガラス基板の表層においてＬｉイオン、Ｎａイオンが、化学強化溶液中のＮａイオン、Ｋイオンにそれぞれ置換され、ガラス基板の表層が強化された。このとき、圧縮応力層の厚さは、１１４μｍであった。
【００５７】
このようなガラス基板を、２０°Ｃの水槽に浸漬して急冷し、約１０分間維持した。そして、急冷を終えたガラス基板を、約４０°Ｃに加熱した濃硫酸に浸漬して洗浄を行った。さらに、硫酸洗浄を終えたガラス基板を、純水（１）、純水（２）、ＩＰＡ（イソプロピルアルコール）、ＩＰＡ（蒸気乾燥）の各洗浄槽に順次浸漬して洗浄した。なお、各洗浄槽には超音波を印加した。
【００５８】
このようにして作製された厚さ０．６３５ｍｍ、最外径６５ｍｍの磁気ディスク用ガラス基板について、対稜角が１７２°３０’と１３０°の横断面が菱形であるダイヤモンド四角錐圧子を１００ｇの押圧力で主表面に押し込んで圧痕における長い方の対角線の長さ（最表部応力層押し込み長）を調べたところ４５．３μｍであり、４９．１μｍ以下であった。また、磁気ディスク用ガラス基板の切断面についてバビネ補正器法を用いて測定すると、図１に示すような応力プロファイルが得られた。このとき、主表面と圧縮応力との間のなす角をθとしたときに、｛１２・ｔ・ｌｎ（ｔａｎθ）＋（４９．１／ｔ）｝の値ｙは５３．８μｍであり、最表部応力層押し込み長以上であった。なお、ｔａｎθは、上述したように、バビネ補正器法で求めた応力値及び応力深さから求められた値｛（Ｌ１＋Ｌ２）／（Ｐ１＋Ｐ２）｝であり、前記ｔは基板厚さである。このとき、Ｐ１は圧縮応力値であり、Ｐ２は引張応力値であり、Ｌ１は圧縮応力深さであり、Ｌ２は引張応力深さである。このように、このガラス基板は、表層部（基板表面から約１．５μｍ程度の深さ）における圧縮応力が高く、基板内部の深さ方向における応力値（圧縮応力、引張応力）の変化率は小さいものであった。
【００５９】
この磁気ディスク用ガラス基板について、ＡＶＥＸ−ＳＭ−１１０−ＭＰ（エアブラウン社製、商品名）を用いてＤａｎａ衝撃試験法で耐衝撃性を評価した。この衝撃試験は、磁気ディスク用ガラス基板を専用の衝撃試験用冶具に組み付け、正弦半波パルスの衝撃を、０．２ｍｓｅｃで９００Ｇの条件、及び１ｍｓｅｃで１５００Ｇの条件で主表面に対して垂直方向に与えて、この磁気ディスク用ガラス基板の破損状況を調べることにより行った。その結果、いずれの条件においてもガラス基板の破損は生じなかった。
【００６０】
（比較例）
化学強化を次の条件で行うこと以外実施例と同様にして磁気ディスク用ガラス基板を作製した。化学強化は、硝酸カリウム：硝酸ナトリウムが重量比で５：５でなる化学強化溶液を用意し、この化学強化溶液を３４０°Ｃに加熱し、その中に洗浄済みのガラス基板を約２時間浸漬することによって行った。このとき、圧縮応力層の厚さは、８０μｍであった。
【００６１】
このようにして作製された厚さ０．６３５ｍｍ、最外径６５ｍｍの磁気ディスク用ガラス基板について、対稜角が１７２°３０’と１３０°の横断面が菱形であるダイヤモンド四角錐圧子を１００ｇの押圧力で主表面に押し込んで圧痕における長い方の対角線の長さ（最表部応力層押し込み長）を調べたところ４９．４μｍであり、４９．１μｍ以上であった。
【００６２】
この磁気ディスク用ガラス基板について、実施例と同様にして耐衝撃性を評価したところ、０．２ｍｓｅｃで９００Ｇの条件では破損が生じなかったが、１ｍｓｅｃで１５００Ｇの条件では破損が生じたものがあった。
【００６３】
（実施の形態２）
本実施の形態の磁気ディスク用ガラス基板の製造方法においては、以下に示す製造方法１、製造方法２、製造方法３及び製造方法４の４つの態様がある。
【００６４】
［磁気ディスク用ガラス基板の製造方法１］
本実施の形態の磁気ディスク用ガラス基板の製造方法１は、中心部に円孔が形成されたディスク状ガラス基板を化学強化処理液に浸漬し、前記ガラス基板表面に含まれる相対的に小さなイオンを、化学強化処理液に含まれる相対的に大きなイオンとイオン交換することにより、当該ガラス基板表面に圧縮応力層を創生する化学強化処理工程を含む磁気ディスク用ガラス基板の製造方法であって、当該ディスク状ガラス基板中心部に形成された前記円孔の変形量が、円孔直径の０．０５％以内になり、かつ当該ディスク状ガラス基板の抗折強度が９８Ｎ以上になるように化学強化処理することを特徴とする。
【００６５】
本実施の形態の製造方法１においては、中心部に円孔が形成されたディスク状ガラス基板を、イオン交換により当該ガラス基板表面に圧縮応力層を創生する化学強化処理を行うことで、磁気ディスク用ガラス基板が製造される。
【００６６】
そして、この化学強化処理を行う際に、当該ディスク状ガラス基板中心部に形成された前記円孔の変形量が、円孔直径の０．０５％以内になり、かつ当該ディスク状ガラス基板の抗折強度が９８Ｎ以上になるように、化学強化処理条件を選択する。
【００６７】
前記円孔の変形量が円孔直径の０．０５％以内であれば、磁気ディスク上に設定された記録再生トラック位置と、磁気ヘッドが走行する記録再生トラック位置とにずれが生じるのを防止することができ、高ＴＰＩ（１００ギガビット／平方インチ以上）対応のガラス基板が得られる。前記円孔の変形量は、好ましくは円孔直径の０．０２５％以内である。
【００６８】
また、前記抗折強度が９８Ｎ以上であれば、ハードディスクドライブ内において、ガラス基板に歪みが生じるのを防止することができる。この抗折強度は１１８Ｎ以上であることが好ましい。また、その上限に特に制限はないが、通常１４７Ｎ程度である。なお、前記抗折強度の測定方法は、後で説明する。
【００６９】
［磁気ディスク用ガラス基板の製造方法２］
本実施の形態の磁気ディスク用ガラス基板の製造方法２は、中心部に円孔を有するドーナツ状の磁気ディスク用ガラス基板の製造方法であって、任意に選択した５００〜１０００枚の前記ガラス基板の円孔直径を測定した場合、各ガラス基板の円孔直径が、当該ガラス基板の平均円孔直径Ａに対して、±５×１０−４×Ａの範囲内にあり、かつ各ガラス基板の抗折強度が９８Ｎ以上になるように制御することを特徴とする。
【００７０】
本実施の形態の製造方法２において、各ガラス基板の円孔直径が、任意に選択した５００枚〜１０００枚のガラス基板の平均円孔直径Ａに対して、±５×１０−４×Ａの範囲を逸脱すると、磁気ディスク上に設定された記録再生トラック位置と、磁気ヘッドが走行する記録再生トラック位置とにずれを生じ、高ＴＰＩ（１００ギガビット／平方インチ以上）対応のガラス基板が得られにくく、本発明の目的が達せられない。各ガラス基板の円孔直径は、前記平均円孔直径Ａに対して、±２．５×１０−４×Ａの範囲内にあることが好ましい。
【００７１】
本実施の形態の製造方法２においては、得られる磁気ディスク用ガラス基板は、２．５インチ基板であって、各ガラス基板の円孔直径が、Ａ±１０μｍ以内であることが好ましく、Ａ±５μｍ以内であることがより好ましい。
【００７２】
また、得られる磁気ディスク用ガラス基板の抗折強度は９８Ｎ以上であることを要する。この抗折強度が９８Ｎ未満であるとハードディスクドライブ内において、ガラス基板に歪みが生じやすくなり、本発明の目的が達せられない。この抗折強度は、１１８Ｎ以上であることが好ましい。また、その上限に特に制限はないが、通常１４７Ｎ程度である。
【００７３】
［磁気ディスク用ガラス基板の製造方法３］
本実施の形態の磁気ディスク用ガラス基板の製造方法３は、中心部に円孔が形成されたディスク状ガラス基板を化学強化処理液に浸漬し、前記ガラス基板表面に含まれる相対的に小さなイオンを、化学強化処理液に含まれる相対的に大きなイオンとイオン交換することにより、当該ガラス基板表面に圧縮応力層を創生する化学強化処理工程を含む磁気ディスク用ガラス基板の製造方法であって、当該ディスク状ガラス基板中心部に形成された前記円孔の変形量を、円孔直径の０．０５％以内とするべく、かつ当該ディスク状ガラス基板の抗折強度が９８Ｎ以上になるように、当該ディスク状ガラス基板のガラス材料と、前記化学強化処理の処理条件とを選択して、化学強化処理することを特徴とする。
【００７４】
本実施の形態の製造方法３においては、前記の製造方法１と同様に、中心部に円孔が形成されたディスク状ガラス基板を、イオン交換により当該ガラス基板表面に圧縮応力層を創生する化学強化処理を行うことで、磁気ディスク用ガラス基板が製造される。
【００７５】
そして、この化学強化処理を行う際に、当該ディスク状ガラス基板中心部に形成された前記円孔の変形量を、円孔直径の０．０５％以内とするべく、かつ当該ディスク状ガラス基板の抗折強度が９８Ｎ以上になるように、当該ディスク状ガラス基板のガラス材料と、前記化学強化処理の処理条件とを選択する。
【００７６】
前記円孔の変形量は、前述した製造方法１と同様の理由から、円孔直径の０．０５％以内であることを要し、０．０２５％以内であることが好ましい。また、前記抗折強度は、前述した製造方法１と同様の理由から、９８Ｎ以上であることを要し、１１８Ｎ以上であることが好ましい。また、その上限に特に制限はないが、通常１４７Ｎ程度である。
【００７７】
［磁気ディスク用ガラス基板の製造方法４］
本実施の形態の磁気ディスク用ガラス基板の製造方法４は、中心部に円孔が形成されたディスク状ガラス基板を化学強化処理液に浸漬し、前記ガラス基板表面に含まれる相対的に小さなイオンを、化学強化処理液に含まれる相対的に大きなイオンとイオン交換することにより、当該ガラス基板表面に圧縮応力層を創生する化学強化処理工程を含む磁気ディスク用ガラス基板の製造方法であって、当該ディスク状ガラス基板中心部に形成された前記円孔の化学強化処理による変形量を、各ガラスについて予め把握しておき、変形量が円孔直径の０．０５％以内になり、かつ化学強化処理による当該ディスク状ガラス基板の抗折強度が９８Ｎ以上になるようにガラス材料を選択し、この選択されたガラス材料をディスク状に加工すると共に、中心部に円孔を形成し、化学強化処理することを特徴とする。
【００７８】
本実施の形態の製造方法４においては、前記の製造方法１と同様に、中心部に円孔が形成されたディスク状ガラス基板を、イオン交換により当該ガラス基板表面に圧縮応力層を創生する化学強化処理を行うことで、磁気ディスク用ガラス基板が製造される。
【００７９】
そして、この化学強化処理を行う際に、当該ディスク状ガラス基板中心部に形成された前記円孔の化学強化処理による変形量を、各ガラスについて予め把握しておき、変形量が円孔直径の０．０５％以内になり、かつ化学強化処理による当該ディスク状ガラス基板の抗折強度が９８Ｎ以上になるようにガラス材料を選択し、この選択されたガラス材料をディスク状に加工すると共に、中心部に円孔を形成し、化学強化処理を行う。
【００８０】
前記円孔の変形量は、前述した製造方法１と同様の理由から、円孔直径の０．０５％以内になることを要し、０．０２５％以内になることが好ましい。また、前記抗折強度は、前述した製造方法１と同様の理由から、９８Ｎ以上になることを要し、１１８Ｎ以上になることが好ましい。また、その上限に特に制限はないが、通常１４７Ｎ程度である。
【００８１】
（化学強化用ガラス）
前述した磁気ディスク用ガラス基板の製造方法１、３及び４において、中心部に円孔が形成されたディスク状ガラス基板を構成する化学強化用ガラスとしては、実施の形態１と同じものを用いることができる。
【００８２】
（化学強化処理）
本発明においては、中心部に円孔が形成されたディスク状ガラス基板を化学強化処理液に浸漬し、前記ガラス基板表面に含まれる相対的に小さなイオンを、化学強化処理液に含まれる相対的に大きなイオンとイオン交換することにより、当該ガラス基板表面に圧縮応力層を創生する化学強化処理を行い、磁気ディスク用ガラス基板を製造する。
【００８３】
この化学強化処理を行う際に、前述したように、製造方法１においては、当該ディスク状ガラス基板中心部に形成された円孔の変形量が、円孔直径の０．０５％以内になり、かつ当該ディスク状ガラス基板の抗折強度が９８Ｎ以上になるように化学強化処理条件を選択し、製造方法３においては、当該ディスク状ガラス基板中心部に形成された円孔の変形量を、円孔直径の０．０５％以内とするべく、かつ当該ディスク状ガラス基板の抗折強度が９８Ｎ以上になるように、当該ディスク状ガラス基板のガラス材料と、前記化学強化処理の処理条件とを選択し、製造方法４においては、当該ディスク状ガラス基板中心部に形成された円孔の化学強化処理による変形量を、各ガラスについて予め把握しておき、変形量が円孔直径の０．０５％以内になり、かつ化学強化処理による当該ディスク状ガラス基板の抗折強度が９８Ｎ以上になるようにガラス材料を選択し、この選択されたガラス材料をディスク状に加工すると共に、中心部に円孔を形成し、化学強化処理を行う。
【００８４】
この化学強化処理に特に制限はなく、従来公知の方法、例えばＮａイオン及び／又はＫイオンを含有する処理浴中で、中心部に円孔が形成された化学強化用のディスク状ガラス基板をイオン交換処理することにより、行うことができる。この処理は、ガラスの歪点以下の温度で、かつ熔融塩が分解しない温度で行うことが肝要であり、通常３５０℃〜４２０℃、好ましくは３６０℃〜３８０℃にて、１時間〜１２時間程度、好ましくは２時間〜６時間行う。Ｎａイオン及び／又はＫイオンを含有する処理浴としては、硝酸ナトリウム及び／又は硝酸カリウムを含有する処理浴を用いるのが好ましいが、硝酸塩に限定されるものではなく、硫酸塩、重硫酸塩、炭酸塩、重炭酸塩、ハロゲン化物を用いても良い。処理浴がＮａイオンを含む場合には、このＮａイオンがガラス中のＬｉイオンとイオン交換し、また処理浴がＫイオンを含む場合には、このＫイオンがガラス中のＬｉイオン及びＮａイオンとイオン交換し、さらに処理浴がＮａイオン及びＫイオンを含む場合には、これらＮａイオン及びＫイオンが、ガラス中のＬｉイオン及びＮａイオンとそれぞれイオン交換する。このイオン交換により、ガラス表層部のアルカリ金属イオンが、より大きなイオン半径のアルカリ金属イオンに置き換わり、ガラス表層部に圧縮応力層が形成されてガラスが化学強化される。上述のように本発明で用いる化学強化用ガラス基板は、優れたイオン交換性能を有するので、イオン交換によって形成された圧縮応力層は深く、その厚さは通常１０μｍ〜１５０μｍ程度、好ましくは５０μｍ〜１２０μｍである。
【００８５】
このような化学強化処理により得られた磁気ディスク用ガラス基板においては、当該ディスク状ガラス基板中心部に形成された円孔の変形量は０．０５％以内、好ましくは０．０２５％以内となり、かつ当該ガラス基板の抗折強度は９８Ｎ以上、好ましくは１１８Ｎ以上であり、その上限は１４７Ｎ程度である。
【００８６】
また、前記の化学強化処理された磁気ディスク用ガラス基板の中から任意に選択した５００枚〜１０００枚のガラス基板の円孔直径を測定した場合、各ガラス基板の円孔直径が、当該ガラス基板の平均円孔直径Ａに対して、±５×１０−４×Ａの範囲内にあり、±２．５×１０−４×Ａの範囲内にあることが好ましい。
【００８７】
このような性状を有する磁気ディスク用ガラス基板は、記録される情報のトラック密度が、少なくとも１００ギガビットＴＰＩであるディスクに対応することができる。また、該磁気ディスク用ガラス基板は、垂直磁気記録方式に対応することができる。
【００８８】
次に、本発明の磁気ディスクについて説明する。
［磁気ディスク］
本発明の磁気ディスクは、前述した本発明の製造方法１〜４で得られた磁気ディスク用ガラス基板の表面に、少なくとも磁気記録層を有することを特徴とする。
【００８９】
本発明の磁気ディスクは、本発明の製造方法で得られた磁気ディスク用ガラス基板上に、通常下地層、磁気記録層、保護層及び潤滑層を順次積層することにより、製造することができる。
【００９０】
磁気記録層としては特に限定されないが、例えば、Ｃｏ−Ｃｒ系、Ｃｏ−Ｃｒ−Ｐｔ系、Ｃｏ−Ｎｉ−Ｃｒ系、Ｃｏ−Ｎｉ−Ｐｔ系、Ｃｏ−Ｎｉ−Ｃｒ−Ｐｔ系、及びＣｏ−Ｃｒ−Ｔａ系などの磁気記録層が好ましい。下地層としてはＮｉ層、Ｎｉ−Ｐ層、Ｃｒ層などを採用できる。保護層としては、カーボン膜などが使用でき、潤滑層を形成するためにはパーフルオロポリエーテル系などの潤滑材を使用することができる。
【００９１】
本発明の方法で得られた磁気ディスク用ガラス基板は、特に垂直磁気記録方式の磁気記録媒体に好適である。垂直磁気記録方式の磁気記録媒体における磁気記録層の膜構成は、磁気ディスク用ガラス基板上に垂直磁気記録層を形成した単層膜、軟磁性層と磁気記録層を順次に積層した二層膜、及び硬磁性層、軟磁性層及び磁気記録層を順次に積層した三層膜などを好適なものとして例示できる。その中で二層膜と三層膜は単層膜よりも高記録密度化及び磁気モーメントの安定維持に適しているので好ましい。
【００９２】
（実施例）
次に、本発明を実施例により、さらに詳細に説明するが、本発明は、これらの例によってなんら限定されるものではない。なお、各例における諸特性は、下記の方法に従って測定した。
【００９３】
＜化学強化用ガラス＞
（１）ガラス転移温度（Ｔｇ）及び屈伏点（Ｔｓ）
熱機械分析装置を用い、４℃／分の昇温速度で測定した。
（２）平均線熱膨張係数α
１００℃〜３００℃における平均線熱膨張係数αを、ガラス転移温度の測定時に一緒に測定した。
（３）比重
４０ｍｍ×２０ｍｍ×１５ｍｍの試料について、アルキメデス法により測定した。
（４）屈折率［ｎｄ］及びアッベ数［νｄ］
１時間当たり、３０℃の降温速度で冷却したガラスについて測定した。
（５）λ８０及びλ５
１０ｍｍ厚の研磨サンプルについて、分光透過率を測定した際の透過率が８０％の波長（ｎｍ）をλ８０とし、透過率が５％の波長（ｎｍ）をλ５として求めた。
【００９４】
＜磁気ディスク用ガラス基板＞
（６）ガラス基板の円孔直径
磁気ディスク用ガラス基板を５００枚任意に選択し、各ガラス基板の円孔直径を、以下の方法により求め、その平均円孔直径Ａを算出した。
【００９５】
ガラス基板の円孔直径（内径）は、図３に示す内径測定装置を用いて測定した。この内径測定装置について以下に説明する。
【００９６】
図３は、本発明によるガラス基板の内径測定装置のすべての実施形態に共通するレーザ変位計１００の斜視図である。レーザ変位計１００は、ライン光であるラインレーザ１１２を照射するラインレーザ光源１１０と、中央に円孔２１０が形成されているガラス基板２００を支持する基板ホルダ１３０と、ラインレーザ１１２がガラス基板２００の円孔２１０を通過するように基板ホルダ１３０を昇降させるホルダ昇降部１４０と、昇降中、通過したラインレーザ１１２を受光する受光部１２０と、受光部１２０の受光したラインレーザ１１２に基づいて円孔２１０の内径を測定する内径測定部１５０と、複数のガラス基板２００を格納するカセット１６０とを含んでいる。
【００９７】
そして、ホルダ昇降部１４０によってガラス基板２００昇降させる、この昇降しているガラス基板２００に対してラインレーザ１１２を照射する。このとき、受光部１２０は、受光したラインレーザ１１２に基づいて円孔２１０の距離を測定する。そして、測定された距離のうち、最大値をガラス基板２００の内径とする。このようにして、ガラス基板２００の内径を測定している。
【００９８】
（７）ガラス基板の抗折強度
ガラス基板の抗折強度は、図４に示す抗折強度試験機（島津オートグラフＤＤＳ−２０００）を用い、抗折強度を測定した。具体的には、ガラス基板上に荷重を加えていったとき、ガラス基板が破壊したときの荷重を抗折強度として求めた。
【００９９】
（８）圧縮応力層の厚さ
磁気ディスク用ガラス基板の断面を研磨し、偏光顕微鏡にて圧縮応力層の厚さを測定した。
【０１００】
実施例１〜６及び比較例１
表１に示す酸化物組成になるように、ケイ石粉、水酸化アルミニウム、アルミナ、炭酸リチウム、炭酸ナトリウム、炭酸カリウム、炭酸マグネシウム、炭酸カルシウム、酸化ジルコニウム、酸化鉄などを用いて、約２ｋｇの混合物を調製したのち、白金ルツボ中にて１４５０℃〜１５５０℃で熔解・清澄後、鉄製型にキャストしてアニールすることにより、化学強化用ガラスを作製した。その物性を表１に示す。
【０１０１】
次に、前記の各化学強化用ガラスをそれぞれ用い、中心部に直径２０ｍｍの円孔を有するドーナツ状の２．５インチディスク状ガラス基板を１５０枚ずつ作製した。詳細については以下に示す。
【０１０２】
（１）形状加工工程
実施例１〜６に記載の組成のガラスをダイレクトプレス法で成形し、アモルファス状態のディスク状ガラス基板とした。そして、砥石を用いてガラス基板の中央部分に孔をあけ、中心部に円孔を有するディスク状のガラス基板とした。さらに、外周端面及び内周端面に面取加工を施した。
【０１０３】
（２）端面研磨工程
続いて、ガラス基板を回転させながら、ブラシ研磨によりガラス基板の端面（内周、外周）の表面粗さを、最大高さ（Ｒｍａｘ）で１．０μｍ程度、算術平均粗さ（Ｒａ）で０．３μｍ程度になるように研磨した。
【０１０４】
（３）研削工程
続いて、＃１０００の粒度の砥粒を用いて、主表面の平坦度が３μｍ、Ｒｍａｘが２μｍ程度、Ｒａが０．２μｍ程度となるようにガラス基板表面を研削した。ここで平坦度とは、基板表面の最も高い部分と、最も低い部分との上下方向（表面に垂直な方向）の距離（高低差）であり、平坦度測定装置で測定した。また、Ｒｍａｘ、及びＲａは、原子間力顕微鏡（ＡＦＭ）（デジタルインスツルメンツ社製ナノスコープ）にて５μｍ×５μｍの矩形領域を測定した。
【０１０５】
（４）予備研磨工程
続いて、一度に１００枚〜２００枚のガラス基板の両主表面を研磨できる研磨装置を用いて予備研磨工程を実施した。研磨パッドには、硬質ポリッシャを用いた。研磨パッドには、予め酸化ジルコニウムと酸化セリウムとを含ませてあるものを使用した。
【０１０６】
予備研磨工程における研磨液は、水に、平均粒径が１．１μｍの酸化セリウム研磨砥粒を混合することにより作製した。なお、グレイン径が４μｍを越える研磨砥粒は予め除去した。研磨液を測定したところ、研磨液に含有される研磨砥粒の最大値は３．５μｍ、平均値は１．１μｍ、Ｄ５０値は１．１μｍであった。
【０１０７】
その他、ガラス基板に加える荷重は７８４〜９８０ｍＮ／ｃｍ２とし、ガラス基板の表面部の除去厚は２０μｍ〜４０μｍとした。
【０１０８】
（５）鏡面研磨工程
続いて、一度に１００枚〜２００枚のガラス基板の両主表面を研磨できる遊星歯車方式の研磨装置を用いて、鏡面研磨工程を実施した。研磨パッドには、軟質ポリシャを用いた。
【０１０９】
鏡面研磨工程における研磨液は、超純水に、硫酸と酒石酸とを加え、さらにグレイン径が４０ｎｍのコロイド状シリカ粒子を加えて作製した。この際、研磨液中の硫酸濃度を０．１５質量％とし、研磨液のｐＨ値を２．０以下とした。また、酒石酸の濃度は０．８質量％とし、コロイド状シリカ粒子の含有量は１０質量％とした。
【０１１０】
なお、鏡面研磨処理に際して、研磨液のｐＨ値には変動がなく、略一定に保持できた。本実施例においては、ガラス基板の表面に供給した研磨液を、ドレインを用いて回収し、メッシュ状フィルタで異物を除去して清浄化し、その後再びガラス基板に供給することにより再利用した。
【０１１１】
鏡面研磨工程における研磨加工速度は０．２５μｍ／分であり、上述の条件において有利な研磨加工速度を実現できることが判った。なお、研磨加工速度とは、所定鏡面に仕上げるために必要なガラス基板の厚さの削減量（加工取代）を、所要研磨加工時間で割ることにより求めた。
【０１１２】
（６）鏡面研磨処理後の洗浄工程
続いて、ガラス基板を、濃度３質量％〜５質量％のＮａＯＨ水溶液に浸漬してアルカリ洗浄を行った。なお、洗浄は超音波を印加して行った。さらに、中性洗剤、純水、純水、イソプロピルアルコール、イソプロピルアルコール（蒸気乾燥）の各洗浄槽に順次浸漬して洗浄した。洗浄後のガラス基板の表面をＡＦＭ（デジタルインスツルメンツ社製ナノスコープ）（５μｍ×５μｍの矩形領域を測定）により観察したところ、コロイダルシリカ研磨砥粒の付着は確認されなかった。また、ステンレスや鉄などの異物も発見されなかった。また、洗浄前後における基板表面の粗さの増大は見られなかった。
【０１１３】
（７）化学強化処理工程
続いて、硝酸カリウム（６０質量％）と硝酸ナトリウム（４０質量％）とを混合して３７５℃に加熱した化学強化塩の中に、３００℃に予熱した洗浄済みガラス基板を約４時間浸漬することにより化学強化処理を行った。この処理により、ガラス基板の表面のリチウムイオン、ナトリウムイオンは、化学強化塩中のナトリウムイオン、カリウムイオンにそれぞれ置換され、ガラス基板は化学的に強化される。なお、ガラス基板の表面に形成された圧縮応力層の厚さは、約１００μｍ〜１５０μｍであった。化学強化の実施後は、ガラス基板を２０℃の水槽に浸漬して急冷し、約１０分維持した。
【０１１４】
（８）化学強化後の洗浄工程
続いて、上記急冷を終えたガラス基板を、約４０℃に加熱した硫酸に浸漬し、超音波を掛けながら洗浄した。その後、０．５％（Ｖｏｌ％）のケイフッ酸（Ｈ２ＳｉＦ）水溶液を用いてガラス基板を洗浄した後、１質量％の水酸化カリウム水溶液を用いてガラス基板の洗浄を行った。そして、磁気ディスク用ガラス基板の製造を完了した。
【０１１５】
（９）磁気ディスク用ガラス基板の検査工程
続いて、磁気ディスク用ガラス基板について検査を行った。磁気ディスク用ガラス基板の表面の粗さをＡＦＭ（原子間力顕微鏡）（５μｍ×５μｍの矩形領域を測定）で測定したところ、最大山高さ（Ｒｍａｘ）は１．５ｎｍ、算術平均粗さ（Ｒａ）は０．１５ｎｍであった。また、表面は清浄な鏡面状態であり、磁気ヘッドの浮上を妨げる異物や、サーマルアスペリティ障害の原因となる異物は存在しなかった。また、洗浄前後における基板表面の粗さの増大は見られなかった。
【０１１６】
なお、上記説明では、化学強化後に酸洗浄及びアルカリ洗浄を行っているが、鏡面研磨工程後の洗浄において酸洗浄及びアルカリ洗浄を行ってもよい。
【０１１７】
また、各例の磁気ディスク用ガラス基板について、円孔の平均直径Ａを求めると共に、各ガラス基板の円孔直径が平均円孔直径Ａに対して±５×１０−４×Ａの範囲を逸脱するものの割合（％）を求めた。また、各例の磁気ディスク用ガラス基板の平均圧縮応力層の厚さ及び平均抗折強度を求めた。これらの結果を表１に示す。
【表１】
0005227711.tif 000002
（注）ガラス組成において、（Ｈ）、（Ｃ）及び（Ｎ）は、それぞれ原料として、水酸化物、炭酸塩、硝酸塩を意味する。
【０１１８】
次に、実施例１で作製した磁気ディスク用ガラス基板を用い、以下に示すように磁気ディスクを作製し、ハードディスクドライブの試験を行った。図５に、基板１２上の膜構成（断面）を模式的に示す。
【０１１９】
まず、真空引きを行った成膜装置を用いて、ＤＣマグネトロンスパッタリング法にて、Ａｒ雰囲気中で、付着層１４、及び軟磁性層１６を順次成膜した。
【０１２０】
このとき、付着層１４は、２０ｎｍのアモルファスＣｒＴｉ層となるように、ＣｒＴｉターゲットを用いて成膜した。また、軟磁性層１６は、２００ｎｍのアモルファスＣｏＴａＺｒ（Ｃｏ：８８原子％、Ｔａ：７原子％、Ｚｒ：５原子％）層となるように、ＣｏＴａＺｒターゲットを用いて成膜した。
【０１２１】
軟磁性層１６までの成膜を終えた磁気ディスク１０を、成膜装置から取り出し、表面粗さを同様に測定したところ、Ｒｍａｘが２．１ｎｍ、Ｒａが０．２０ｎｍという平滑鏡面であった。ＶＳＭ（振動試料型磁化測定装置）で磁気特性を測定したところ、保磁力（Ｈｃ）は２エルステッド、飽和磁束密度は８１０ｅｍｕ／ｃｃであり、好適な軟磁性特性を示していた。
【０１２２】
続いて枚葉・静止対向型成膜装置を用いて、Ａｒ雰囲気中で、下地層１８、グラニュラー構造の微細化促進層２０、グラニュラー構造の強磁性層３２、磁気的結合制御層３４、交換エネルギー制御層３６、及び保護膜２４を順次成膜した。本実施例において、下地層１８は、第１層及び第２層を有する２層構造である。
【０１２３】
この工程においては、最初に、ディスク基板上に、下地層１８の第１層として、アモルファスのＮｉＴａ（Ｎｉ：４０原子％、Ｔａ：１０原子％）からなる１０ｎｍ厚の層を形成し、第２層として、１０〜１５ｎｍ厚のＲｕ層を形成した。
【０１２４】
次に、非磁性ＣｏＣｒ−ＳｉＯ２からなるターゲットを用いて、２〜２０ｎｍのｈｃｐ結晶構造からなる微細化促進層２０を形成した。更に、ＣｏＣｒＰｔ−ＳｉＯ２からなる硬磁性体のターゲットを用いて、１５ｎｍのｈｃｐ結晶構造からなる強磁性層３２を形成した。強磁性層３２作成のための、ターゲットの組成は、Ｃｏ：６２原子％、Ｃｒ：１０原子％、Ｐｔ：１６原子％、Ｓｉ：１２原子％である。更に、Ｐｄ層からなる磁気的結合制御層３４を形成し、［ＣｏＢ／Ｐｄ］ｎ層からなる交換エネルギー制御層３６を形成した。
【０１２５】
次に、エチレンを材料ガスとしたＣＶＤ法により、水素化カーボンからなる保護膜２４を形成した。水素化カーボンとすることで、膜硬度が向上するので、磁気ヘッドからの衝撃に対して磁気記録層２２を防護することができる。
【０１２６】
この後、ＰＦＰＥ（パーフロロポリエーテル）からなる潤滑層２６をディップコート法により形成した。潤滑層２６の膜厚は１ｎｍである。以上の製造工程により、垂直磁気記録媒体である垂直磁気記録方式の磁気ディスク１０が得られた。得られた表面粗さを前述同様に測定したところ、Ｒｍａｘが２．２ｎｍ、Ｒａが０．２１ｎｍという平滑鏡面であった。
【０１２７】
得られた磁気ディスク１０を２．５インチ型ロードアンロード型ハードディスクドライブに搭載した。このハードディスクドライブに搭載されている磁気ヘッドは、Dynamic Flying Height（略称：ＤＦＨ）型磁気ヘッドである。この磁気ヘッドの磁気ディスクに対する浮上量は８ｎｍである。
【０１２８】
このハードディスクドライブにより磁気ディスクの主表面上の記録再生用領域に、１平方インチ当たり２００ギガビットの記録密度で記録再生試験を行ったところ、良好な記録再生特性を示した。また試験中、クラッシュ障害やサーマルアスペリティ障害が生じることもなかった。
【０１２９】
次にハードディスクドライブによりロードアンロード（Load Unload、以下ＬＵＬ）試験を実施した。
【０１３０】
ＬＵＬ試験は、５４００ｒｐｍで回転する２．５インチ型ハードディスクドライブと、浮上量が８ｎｍの磁気ヘッドにより行う。磁気ヘッドは前述のものを利用した。シールド部はＮｉＦｅ合金からなる。磁気ディスクをこの磁気ディスク装置に搭載し、前述の磁気ヘッドによりＬＵＬ動作を連続して行い、ＬＵＬの耐久回数を測定する。
【０１３１】
ＬＵＬ耐久性試験後に、磁気ディスク表面及び磁気ヘッド表面の観察を肉眼及び光学顕微鏡で行い、傷や汚れなどの異常の有無を確認する。このＬＵＬ耐久性試験は４０万回以上のＬＵＬ回数に故障無く耐久することが求められ、特に、６０万回以上耐久すれば好適である。なお、通常に使用されるＨＤＤ（ハードディスクドライブ）の使用環境では、ＬＵＬ回数が６０万回を超えるには、概ね１０年程度の使用が必要であると云われている。
【０１３２】
このＬＵＬ試験を実施したところ、磁気ディスク１０は６０万回以上耐久し合格した。また、ＬＵＬ試験後に磁気ディスク１０を取り出して検査したが、傷や汚れなどの異常は検出されなかった。アルカリ金属成分の析出も認められなかった。
【０１３３】
本発明は上記実施の形態に限定されず、適宜変更して実施することができる。上記実施の形態１，２は適宜組み合わせて実施することができる。また、上記実施の形態における部材の個数、サイズ、処理手順などは一例であり、本発明の効果を発揮する範囲内において種々変更して実施することが可能である。その他、本発明の目的の範囲を逸脱しない限りにおいて適宜変更して実施することが可能である。
【図面の簡単な説明】
【０１３４】
【図１】ガラス基板における応力プロファイルを示す図である。
【図２】最表層応力押し込み長とｔａｎθとの間の関係を示す図である。
【図３】本発明における磁気ディスク用ガラス基板の内径を測定する内径測定装置の構成を示す斜視図である。
【図４】本発明における磁気ディスク用ガラス基板の抗折強度を測定する抗折強度試験機の概略の構成を示す図面である。
【図５】本発明の一実施形態に係る磁気ディスクの構成の一例を示す図である。
【図１】
0005227711.tif 000003
【図２】
0005227711.tif 000004
【図３】
0005227711.tif 000005
【図４】
0005227711.tif 000006
【図５】
0005227711.tif 000007